(57)【特許請求の範囲】
【請求項１】
エンボスが付与された２枚重ねの薄葉紙を外径が３０〜４０ｍｍの管芯に巻いてなり、
前記薄葉紙は、針葉樹晒クラフトパルプおよび広葉樹晒クラフトパルプを主体とし、かつ針葉樹晒クラフトパルプと広葉樹晒クラフトパルプとの重量比率が１０：９０〜７０：３０であり、
前記薄葉紙１枚あたりの、坪量が１５〜２５ｇ／ｍ2、密度が０．１０〜０．１５ｇ／ｃｍ3、かつ厚さが１２０〜１７０μｍである、
トイレットペーパーロールであって；
前記薄葉紙は、クレープ数が２５〜４５本／ｃｍとされることにより長手方向の伸び率が１５〜２５％とされ、かつ一枚あたりの、ＪＩＳＰ８１１３に規定される引張特性試験方法により測定される乾燥時引張強さが、幅方向で４０Ｎ／ｍ以上とされ長手方向で前記幅方向の１．０〜４．０倍とされるとともに、
薄葉紙２枚単位の巻長さが２９〜３３ｍとされ、
ロール外径は１００〜１１８ｍｍとされ、
薄葉紙１枚単位の巻長さをロール断面積で割った値として定まる巻密度が０．６８〜０．７４ｍ／ｃｍ2とされている、
ことを特徴とするトイレットペーパーロール。
【請求項２】
針葉樹晒クラフトパルプおよび広葉樹晒クラフトパルプを主体とし、かつ針葉樹晒クラフトパルプと広葉樹晒クラフトパルプとの重量比率が１０：９０〜７０：３０であり、かつ１枚あたりの、坪量が１５〜２５ｇ／ｍ2、密度が０．１０〜０．１５ｇ／ｃｍ3、厚さが１２０〜１７０μｍである薄葉紙を抄造し、
この薄葉紙にエンボスを付与して２枚重ねとして外径が３０〜４０ｍｍの管芯に巻き取る、トイレットペーパーロールの製造方法であって；
前記薄葉紙のクレープ数を２５〜４５本／ｃｍとすることにより長手方向の伸び率を１５〜２５％とし、
抄き出し水流速度／ワイヤー速度の比（Ｊ／Ｗ比）を０．９２〜１．００として前記薄葉紙の抄造を行うことにより、前記薄葉紙一枚あたりの、ＪＩＳＰ８１１３に規定される引張特性試験方法により測定される乾燥時引張強さを、幅方向で４０Ｎ／ｍ以上とし、長手方向で前記幅方向の１．０〜４．０倍とするとともに、
薄葉紙２枚単位の巻長さが２９〜３３ｍとなり、ロール外径は１００〜１１８ｍｍとなり、かつ薄葉紙１枚単位の巻長さをロール断面積で割った値として定まる巻密度が０．６８〜０．７４ｍ／ｃｍ2となるように巻き取る、
ことを特徴とするトイレットペーパーロールの製造方法。
【発明の詳細な説明】
【０００１】
【発明の属する技術分野】
本発明は、トイレットペーパーロールおよびその製造方法に関する。
【０００２】
【従来の技術】
トイレットペーパーロール（トイレットロールともいわれている）は、一般的に紙管に一枚または二枚重ねの薄葉紙を巻きつけて形成されている。通常、一枚の薄葉紙を巻いたものは１プライ、二枚重ねの薄葉紙を巻いたものは２プライと呼ばれている。
【０００３】
特にパルプ物と呼ばれるパルプ１００％を原料とするトイレットペーパーロールの場合には、薄葉紙にエンボスを付与して手肉感やふんわり感を出すようにしている。このようなパルプ物のトイレットペーパーロールでは、通常１プライで約６０ｍ、２プライで約３０ｍの薄葉紙を、内径４５ｍｍ厚さ０．５ｍｍの紙管に巻きつけ、外径約１１０ｍｍとするのが一般的である。最近では、外径３８ｍｍ程度の紙管に対して、１プライで９０ｍ、２プライで４５ｍ巻いたコンパクトロールと呼ばれるものが存在している。
【０００４】
他方、最近では温水洗浄型トイレの普及により、より吸水時の安心感が求められており、手肉感、ふんわり感の向上が求められている。
【０００５】
【発明が解決しようとする課題】
しかしながら、従来のトイレットペーパーロールは、巻きが固すぎて手肉感（肉厚感）、ふんわり感に乏しいものか、あるいは反対に巻きが緩すぎて、中心部分が側面から突出するようにずれてロールが竹の子状に変形したり、断面が多角形に変形したりし易く、また手にもったときのボリューム感が乏しいものであった。
【０００６】
特に巻きを固くしたい場合には、前述のようにエンボスを付与することで手肉感、ふんわり感を向上させることができるように思われているが、単にエンボスを鮮明に入れただけでは、巻き取り時やその後時間が経つにつれて巻き取り方向の張力によりエンボスが伸ばされて平坦化し、手肉感やふんわり感が失われてしまう。またコンパクトロール化する場合には、薄葉紙を引っ張りながら管芯に巻きつけるため、その張力によってエンボスが伸ばされ平坦化してしまい、手肉感、ふんわり感を向上させることができない。
【０００７】
他方、単に巻取りの張力を下げて柔らかく巻くだけでは、巻きが弛み易く、巻き不良品を生じたり、ボリューム感に乏しくなるだけでなく、巻き長さが短いにもかかわらず巻径が大きくなりすぎるという問題が生じる。特に、エンボスを鮮明に入れて紙厚を出した上で通常の巻き長さで巻きつけるとエンボスの平坦化は防げるものの、巻径が大きくなりすぎて、通常のホルダーに収まらなくなってしまう。
【０００８】
そこで、本発明の主たる課題は、手肉感やふんわり感に富みながらも、変形しにくく、手にもったときのボリューム感が十分にあり、またエンボスを付与した場合であってもエンボスが平坦化しにくい、トイレットペーパーロールを提供することにある。
【０００９】
【課題を解決するための手段】
上記課題を解決した本発明は次記のとおりである。
＜請求項１記載の発明＞
エンボスが付与された２枚重ねの薄葉紙を外径が３０〜４０ｍｍの管芯に巻いてなり、
前記薄葉紙は、針葉樹晒クラフトパルプおよび広葉樹晒クラフトパルプを主体とし、かつ針葉樹晒クラフトパルプと広葉樹晒クラフトパルプとの重量比率が１０：９０〜７０：３０であり、
前記薄葉紙１枚あたりの、坪量が１５〜２５ｇ／ｍ2、密度が０．１０〜０．１５ｇ／ｃｍ3、かつ厚さが１２０〜１７０μｍである、
トイレットペーパーロールであって；
前記薄葉紙は、クレープ数が２５〜４５本／ｃｍとされることにより長手方向の伸び率が１５〜２５％とされ、かつ一枚あたりの、ＪＩＳＰ８１１３に規定される引張特性試験方法により測定される乾燥時引張強さが、幅方向で４０Ｎ／ｍ以上とされ長手方向で前記幅方向の１．０〜４．０倍とされるとともに、
薄葉紙２枚単位の巻長さが２９〜３３ｍとされ、
ロール外径は１００〜１１８ｍｍとされ、
薄葉紙１枚単位の巻長さをロール断面積で割った値として定まる巻密度が０．６８〜０．７４ｍ／ｃｍ2とされている、
ことを特徴とするトイレットペーパーロール。
【００１０】
（作用効果）
本発明は、針葉樹晒クラフトパルプおよび広葉樹晒クラフトパルプを主体とし、かつ針葉樹晒クラフトパルプと広葉樹晒クラフトパルプとの重量比率が１０：９０〜７０：３０であり、１枚あたりの、坪量が１５〜２５ｇ／ｍ2、密度が０．１０〜０．１５ｇ／ｃｍ3、かつ厚さが１２０〜１７０μｍである薄葉紙を、１枚または２枚重ねとして巻いてなるトイレットペーパーロールであって、エンボスが付与されたものを対象とするものである。
【００１１】
かかるトイレットペーパーロールにおいて、クレープ（幅方向に沿う皺であって長手方向に複数設けられるもの）を形成して長手方向の伸び率を１５〜２５％とするとともに、幅方向および長手方向の乾燥時引張強さを特定範囲とした上で、巻き密度を０．６８〜０．７４ｍ／ｃｍ2の範囲にすることによって、後述の実施例からも明らかなように、手肉感、ふんわり感に富みながらも変形を起こしにくくなるとともに、付与したエンボスが平坦化しにくく使用時においても鮮明に残り、手肉感やふんわり感、ボリューム感が損なわれにくくなる。また、特定の巻き長さおよび外径を有することにより、本発明の巻き密度と、一般的なロールホルダーへの取り付けが可能な外径とを両立できる。
【００１２】
一方、巻き密度が０．７４ｍ／ｃｍ2を超えると巻きが固すぎて手肉感やふんわり感に乏しいものとなり、巻き密度が０．６８ｍ／ｃｍ2を下回ると変形を起こし易くなるとともに、手にもったときのボリューム感が乏しくなる。
【００１３】
【００１４】
トイレットペーパーロールには、紙管を芯として巻きつけた芯有りタイプのほか、管芯を省いた芯なしタイプもあり、本発明はいずれにも適用できるが、特に芯有りタイプの場合には、管芯の外径を３０〜４０ｍｍとすることによって、外径を一般的なロールホルダーへの取り付け可能な範囲にすることができる。またもちろん、この場合においても前述の作用効果が十分に奏せられる。
【００１５】
＜請求項２記載の発明＞
針葉樹晒クラフトパルプおよび広葉樹晒クラフトパルプを主体とし、かつ針葉樹晒クラフトパルプと広葉樹晒クラフトパルプとの重量比率が１０：９０〜７０：３０であり、かつ１枚あたりの、坪量が１５〜２５ｇ／ｍ2、密度が０．１０〜０．１５ｇ／ｃｍ3、厚さが１２０〜１７０μｍである薄葉紙を抄造し、
この薄葉紙にエンボスを付与して２枚重ねとして外径が３０〜４０ｍｍの管芯に巻き取る、トイレットペーパーロールの製造方法であって；
前記薄葉紙のクレープ数を２５〜４５本／ｃｍとすることにより長手方向の伸び率を１５〜２５％とし、
抄き出し水流速度／ワイヤー速度の比（Ｊ／Ｗ比）を０．９２〜１．００として前記薄葉紙の抄造を行うことにより、前記薄葉紙一枚あたりの、ＪＩＳＰ８１１３に規定される引張特性試験方法により測定される乾燥時引張強さを、幅方向で４０Ｎ／ｍ以上とし、長手方向で前記幅方向の１．０〜４．０倍とするとともに、
薄葉紙２枚単位の巻長さが２９〜３３ｍとなり、ロール外径は１００〜１１８ｍｍとなり、かつ薄葉紙１枚単位の巻長さをロール断面積で割った値として定まる巻密度が０．６８〜０．７４ｍ／ｃｍ2となるように巻き取る、
ことを特徴とするトイレットペーパーロールの製造方法。
【００１６】
（作用効果）
このように、抄き出し水流速度／ワイヤー速度の比（Ｊ／Ｗ比）を０．９２〜１．００にして薄葉紙を抄造することによって、長手方向に配向した繊維の量が幅方向に配向した繊維の量以上となり、製造したロールにおける長手方向の乾燥時引張強さを幅方向の乾燥時引張強さの１．０〜４．０倍にすることができる。他の作用効果は請求項１記載の発明と同様である。
【００１７】
【発明の実施の形態】
以下、本発明の実施の形態について芯有りトイレットペーパーロールの例を引いて詳述するが、もちろん芯無しトイレットペーパーロールにも適用することができる。
図１は、一枚または二枚重ねの薄葉紙Ｐを紙管等の管芯１Ａに巻きつけた芯有りトイレットペーパーロール例１を示している。ここに、本発明の用語の意義を明らかにすると、巻長さとは、薄葉紙Ｐの巻き取り方向（長手方向）の長さをいい、ロール断面積とは、ロールの中心軸と直交する面の面積（側部平面１Ｓの面積に等しい）をいう。幅方向とは中心軸方向と平行な方向（長手方向と直交する方向）をいう。
【００１８】
そして本発明においては、薄葉紙１枚単位の巻長さをロール断面積で割った値として定まる巻密度が０．６８〜０．７４ｍ／ｃｍ2となるように形成する。特に好適な巻き密度の範囲は、０．７０〜０．７４ｍ／ｃｍ2である。巻き密度の調整は巻き取りの際の薄葉紙Ｐにくわわる引張力を調節することによって行うことができる。前述のように、巻密度が０．７４ｍ／ｃｍ2を超えると、巻きが固すぎてエンボスが消えるとともに手肉感やふんわり感が失われ、反対に、巻密度が０．６７ｍ／ｃｍ2を下回ると、巻きが弛み、ロールが竹の子状に変形し易いとともに、断面形状が多角形に変形しやすく、また手で持ったときのボリューム感が失われる。
【００１９】
また、本発明では、薄葉紙Ｐの一枚あたりの強度としては、ＪＩＳＰ８１１３に規定される引張特性試験方法により測定される幅方向の乾燥時引張強さを４０Ｎ／ｍ以上、望ましくは４０〜４５Ｎ／ｍと必要十分な程度まで高くし、さらに長手方向の乾燥時引張強さを幅方向乾燥時引張強さの１．０〜４．０倍、望ましくは２．５〜３．５倍にする。これによって、巻き密度を０．６８〜０．７４ｍ／ｃｍ2としても、巻き取り時やその後において薄葉紙Ｐが薄く締め固められにくくなり、使用時の手肉感、ふんわり感、ボリューム感が十分に確保される。特に薄葉紙Ｐにエンボス（図示せず）を付与した場合には、エンボスが平坦化しにくく使用時においても鮮明に残り、手肉感、ふんわり感、ボリューム感が損なわれにくくなる。
【００２０】
かかる薄葉紙Ｐを製造するためには、その抄造に際して、抄き出し水流速度／ワイヤー速度の比（Ｊ／Ｗ比）を０．９２〜１．００にすることを推奨する。これによって、長手方向に配向した繊維の量が幅方向に配向した繊維の量以上となり、製造したロールにおける長手方向の乾燥時引張強さを幅方向の乾燥時引張強さの１．０〜４．０倍にすることができる。
【００２１】
芯有りタイプの場合に使用する管芯１Ａとしては、周知のように厚さ０．５ｍｍ前後の厚紙製の紙管が好適であるが、樹脂製等の管を用いることもできる。紙管１Ａの内径としては３０〜４０ｍｍ程度が好適である。軸取付式ロールホルダーの軸の径にしてもワンタッチ式ロールホルダーの保持片の幅にしても約２０〜２５ｍｍ程度であり、紙管内径３０ｍｍ以下のものはうまく収まらないか、回りにくい。また紙管内径が小さくなると、ロール巻取り時に紙管がねじれ、巻不良製品を発生させるおそれがある。
【００２２】
また、本発明のロールを構成する薄葉紙Ｐとしては、１枚あたりの坪量が１５〜２５ｇ／ｍ2、密度が０．１０〜０．１５ｇ／ｃｍ3、かつ厚さが１２０〜１７０μｍ、特に１６０〜１７０μｍのものが用いられる。
【００２３】
特に、この種のトイレットペーパーロールにおいては、薄葉紙にクレープ（幅方向に沿う皺であって長手方向に複数設けられるもの）を付けることがあるが、本発明においてもこれを採用し、クレープ数を２５〜４５本／ｃｍ、特に４２〜４５本／ｃｍとし、長手方向の伸び率を１５〜２５％、特に２２〜２５％とする。
【００２４】
また、本発明のロールを構成する薄葉紙Ｐとしては、針葉樹晒クラフトパルプ（ＮＢＫＰ）および広葉樹晒クラフトパルプ（ＬＢＫＰ）を主体とし、かつ針葉樹晒クラフトパルプと広葉樹晒クラフトパルプとの重量比率を１０：９０〜７０：３０にしたものが用いられる。特にＮＢＫＰ：ＬＢＫＰを１：２〜１：３の範囲とすると、針葉樹晒クラフトパルプを用いたことによる強度向上と、広葉樹晒クラフトパルプを用いたことによる柔軟性の向上とを両立させることができる。
【００２５】
さらに、本発明においてはエンボスを付与した薄葉紙Ｐを用いて、手肉感やふんわり感を向上させる。前述したように、従来からエンボスを付与したトイレットペーパーロールは知られているが、巻き取り時やその後時間が経つにつれて巻き取り方向の張力によりエンボスが伸ばされて平坦化し、手肉感やふんわり感が失われてしまう。これに対して、本発明のロールは巻き密度を０．６８〜０．７４ｍ／ｃｍ2としたことにより、付与したエンボスが平坦化しにくく使用時においても鮮明に残り、手肉感やふんわり感、ボリューム感が損なわれにくいものである。なお、本発明においても公知のエンボス付与手法およびエンボス形状・配置を採用できる。具体的には、巻き取りに先立って、エンボス模様を彫刻したスチールロールとゴムロール間に薄葉紙を通し加圧してエンボスを形成する手法、あるいは雄型のエンボス模様を有するスチールロールと雌型のエンボス模様を有するスチールロールとの間に薄葉紙を通し加圧してエンボスを形成する手法を採用することができる。
【００２６】
他方、本発明のトイレットペーパーロールでは、ロール外径が１００〜１１８ｍｍ程度となるようにする。特に、ロールホルダーに収まり易く且つ使用時に回り易いようにするためには、外径が１１０〜１１５ｍｍとなるようにするのが望ましい。
【００２７】
このため本発明では、１プライ品の場合には薄葉紙１枚単位の巻長さを５８〜６５ｍにし、２プライ品の場合には薄葉紙２枚単位の巻長さを２９〜３３ｍにする。また、芯有りタイプの場合、管芯１Ａの外径を３０〜４０ｍｍ、特に好適には３６〜３９ｍｍにすることができる。
【００２８】
【実施例】
以下、実施例を示して本発明の効果を明らかにする。
表１及び表２に示すように各種のトイレットペーパーロールを製造、或いは入手し、引張強さの測定を行うとともに、柔らかさ、ふんわり感、手肉感、エンボスの見栄え（エンボスの残留具合）、ロール形状・ボリューム感を５０名により各々５段階で評価し、平均値を評価値とした。測定結果および評価結果を表１及び表２に併記した。
【００２９】
【表１】
0003992943.tif 000002
【００３０】
【表２】
0003992943.tif 000003
【００３１】
表１および表２からも明らかなように、本発明に係る実施例１及び２は、比較例１及び２、ならびに市販品と比べて優れた、柔らかさ、ふんわり感、手肉感、エンボスの見栄え（エンボスの残留具合）、及びロール形状・ボリューム感を有することが判明した。
【００３２】
【発明の効果】
以上のとおり本発明によれば、手肉感やふんわり感に富みながらも、変形しにくく、手にもったときのボリューム感が十分にあり、また付与したエンボスが平坦化しにくい、トイレットペーパーロールとなる。
【図面の簡単な説明】
【図１】  芯有りトイレットペーパーロール例の概略斜視図である。
【符号の説明】
１…芯有りトイレットペーパーロール、１Ａ…紙管（芯）、Ｐ…薄葉紙。
【図１】
0003992943.tif 000004